FR 2740141 A1 19970425 FR 9512604 A 19951020 INVENTION MASTIC POLYESTER| L'invention conceme un produit de masticage spécialement conçu pour la restauration et la rénovation des meubles anciens, modemes, des menuiseries, des boiseries. II existe déjà des Mastics Polyester à bois pour le rebouchage mais ces produits ne possèdent pas toutes les nombreuses possibilités de coloration avec la plupart des colorants utilisés dans les métiers du bois. Avant sa polvmérisation : (dans la pâte) - avec des teintes à l'eau concentrées, - des encres de dessin, - des teintes à l'alcool, - certaines teintes solvants (selon les solvants utilisés), - des colorants universels, - des terres de décor (ombre calcinée, ocre rouge, terre de sienne). Après polymérisation: (la polymérisation s'obtient avec 3 à 5 % de Peroxyde de Benzoyle) Avant de procéder à l'application de la teinte, il est indispensable de poncer le mastic # Il se teinte avec: - des teintes à l'eau - des encres de dessin - des teintes à l'alcool - des teintes solvants - des lasures L'invention repose sur le fait que l'on utilise des charges variées. 1) Des billes creuses de verre qui ont pour rôle d'absorber les teintes grâce à la porosité. 2) du talc pour donner du corps à la couleur. 3) De la poudre de bois pour absorber et stabiliser la résine et pour faire un liant. 4) Aérosil silice pour éviter la sédimentation et donner un aspect gel à l'ensemble. 5) La résine polyester est un mélange de résine insaturée souple et de résine dure à 50150 on emploie aussi une résine mixte Ceci permet de travailler facilement à l'outil et à la main le mélange. Les produits utilisés pour la fabrication peuvent varier en quantité et en qualité. - La résine polyester peut être une résine dure ou souple utiliser pure ou mélangée ceci est variable selon la demande et la destination. La quantité de résine varie selon les pourcentages de charge utilisé. - le styrène paraffiné à 5 % de paraffine, pourcentage préconisé pour un bon séchage. - Talc de grain plus ou moins fin. Sa quantité peut être variable de 30 % + ou - selon la nuance à obtenir. - Farine de bois varie en finesse et en quantité + ou - 20 %. - Microbille de verre creuse varie en finesse et en quantité + ou - 30 %. Exemple de composition du Mastic Polyester: 1) Résine polyester insaturé souple 19,6 kg 2) Résine polyester insaturé dure 19,6 kg 3) Styrène paraffiné à 5% 1,958 kg 4) TALCOXO 1,958 kg 5) Silice (type aérosol 200 silice oscille) 1,567 kg 6) Farine de bois (CB3) 7) Micro bille de verre creuse (Dicoperle HP510) Pour la polymérisation on rajoute le Péroxyde de Benzoyle 3 à 5 %. MISE EN OEUVRE Pour la mise en oeuvre de la préparation on introduit dans l'ordre de 1 à 6 pendant 10 minutes puis on incorpore le 7 pendant 2 minutes ceci seulement dans un malaxeur prévu pour la fabrication des produits pateux genre NOTAMIX. REVENDICATIONS 1) - Composition de Mastic Polyester comportant un mélange de polyester insaturé souple et dur, du talc, farine de bois caractérisé en ce qu'il contienne en outre du styrène paraffiné, de la silice (AEROSIL) et des micros billes de verre creuses 2) - Composition de Mastic Polyester selon revendication 1 caractérisé en ce que le mélange de polyester est constitué de 50 % de résine polyester souple et 50 % de résine polyesterdure. 3) - Composition de Mastic Polyester selon la revendication précédente caractérisée en ce que les micros billes creuses varient en finesse et quantité de plus ou moins 30 % par rapport à la masse. 4) - Composition de Mastic Polyester selon la revendication que la 1 caractérisée en ce que le styrène paraffiné contient 5 % de paraffine. 5) - Composition de Mastic Polyester selon l'une quelconque revendication précédente caractérisée en ce que le mélange au composé suivant: 1) Résine polyester insaturé souple 19,6 kg 2) Résine polyester insaturé dure 19,6 kg 3) Styrène paraffiné à 5 % 1,958 ka 4) TALCOXO 1,958 kg 5) Silice (type aérosol 200 silice oscille) 1,567 kg 6) Farine de bois (CB3) 7) Micro bille de verre creuse (Dicoperle HP510) Pour la polymérisation on rajoute le Péroxyde de Benzoyle 3 à 5 %. 6) - Utilisation de la composition de Mastic Polyester selon l'une quelconque des revendications précédentes pour la restauration et rénovation des meubles et des boiseries.